(57)【特許請求の範囲】
【請求項１】
セラミックグリーンシートをキャリアフィルム上で成形する工程と、前記キャリアフィルムから前記セラミックグリーンシートを剥離する工程と、複数の前記セラミックグリーンシートを積層することによって、グリーン積層体を得る工程と、前記グリーン積層体を焼成する工程とを実施することによって得られた、積層セラミック電子部品であって、
前記セラミックグリーンシートは、
塩基性セラミック材料と、
含窒素複素芳香族第４級アンモニウムカチオン基を含むカチオン化合物と、
分散剤と、
非水系溶媒と、
バインダと
を含有し、
前記塩基性セラミック材料１００重量部に対して、前記カチオン化合物は０．０５〜２重量部含有し、
前記分散剤は、比表面積（ｍ２／ｇ）を縦軸、分散剤含有量（塩基性セラミック材料１００重量部に対する重量部）を横軸にとったグラフにおける、（５，０．３）、（５，１．５）、（２０，１．２）、（２０，６）を結んだ四角形の範囲内の含有量をもって含有し、
前記カチオン基は、分子量が１５０以下であり、下記一般式（１）で表わされるカチオン基、下記一般式（２）で表わされるカチオン基および下記一般式（３）で表わされるカチオン基からなる群より選ばれる少なくとも１種のカチオン基であり、
前記カチオン化合物は、アニオン化合物との塩として含有され、前記アニオン化合物が、アルキル硫酸および脂肪族カルボン酸からなる群から選ばれる少なくとも１種の酸である、
積層セラミック電子部品。
【化１】
0005316615.tif 000006
ただし、式（１）中、Ｒ１は、炭素数１〜４のアルキル基を示し、Ｒ２、Ｒ３およびＲ４は、互いに同一であっても異なっていてもよく、水素原子または炭素数１〜４のアルキル基を示し、アルキル基は水酸基を有していてもよい。
式（２）中、Ｒ５およびＲ６は、互いに同一であっても異なっていてもよく、炭素数１〜４のアルキル基を示し、Ｒ７およびＲ８は、互いに同一であっても異なっていてもよく、水素原子または炭素数１〜４のアルキル基を示し、アルキル基は水酸基を有していてもよい。
式（３）中、Ｒ９およびＲ１０は、互いに同一であっても異なっていてもよく、炭素数１〜４のアルキル基を示し、Ｒ１１は、水素原子または炭素数１〜４のアルキル基を示し、アルキル基は水酸基を有していてもよい。
【発明の詳細な説明】
【技術分野】
【０００１】
この発明は、セラミックグリーンシートを用いて製造される積層セラミック電子部品に関するもので、特に、塩基性セラミック材料を含有するセラミックグリーンシートのハンドリング性を向上させるための改良に関するものである。
【背景技術】
【０００２】
たとえば積層セラミックコンデンサのような積層セラミック電子部品を製造するにあたっては、セラミックスラリーをキャリアフィルム上でシート状に成形してセラミックグリーンシートを得た後、キャリアフィルムからセラミックグリーンシートを剥離したり、セラミックグリーンシート上に導体パターンを印刷したり、複数のセラミックグリーンシートを積層したりするといった、セラミックグリーンシートをハンドリングするいくつかの工程が実施される。
【０００３】
上述したセラミックグリーンシートを得るためのセラミックスラリーとして、たとえば、塩基性セラミック材料と高分子分散剤と非水系溶媒とバインダとを含むものがある。このような組成のセラミックスラリーから得られるセラミックグリーンシートにおいては、成形時等の異物付着防止の観点から帯電防止性が要求される。
【０００４】
上述の帯電防止性に着目した技術として、たとえば特開２００２−３２１９８１号公報（特許文献１）に記載されたものがある。特許文献１では、アミジニウムカチオンを構成成分とする有機塩酸を含む帯電防止性を備えた分散剤を用いてセラミック材料が分散された、セラミックスラリーが開示されている。
【０００５】
他方、電子機器の小型化、高性能化が進むに従って、そこに用いられる積層セラミック電子部品についても小型化、高性能化が求められており、それに応じるため、積層セラミック電子部品の製造に用いるセラミックグリーンシートの薄膜化やセラミックグリーンシートに含まれるセラミック材料の小粒径化が進められている。
【０００６】
しかしながら、セラミック材料の小粒径化やセラミックグリーンシートの薄膜化は、セラミックグリーンシートの強度の低下をもたらし、そのため、たとえば、キャリアフィルムからの剥離が困難になり、セラミックグリーンシートをキャリアフィルムから剥離しようとすると破損しやすい、といったハンドリングに際しての問題を引き起こす。セラミックグリーンシートの剥離性はセラミックグリーンシートの帯電性と強く関連しているものと考えられるが、前述した特許文献１には、セラミックグリーンシートの剥離性に関する記載、さらには強度の向上に関する記載はなされていない。
【先行技術文献】
【特許文献】
【０００７】
【特許文献１】特開２００２−３２１９８１号公報
【発明の概要】
【発明が解決しようとする課題】
【０００８】
そこで、この発明の目的は、ハンドリング性に優れたセラミックグリーンシートを用いて製造される積層セラミック電子部品を提供しようとすることである。
【課題を解決するための手段】
【００１０】
この発明は、キャリアフィルムからセラミックグリーンシートを剥離する工程と、複数のセラミックグリーンシートを積層することによって、グリーン積層体を得る工程と、グリーン積層体を焼成する工程とを実施することによって得られた、積層セラミック電子部品に向けられるものであって、特に、セラミックグリーンシートの組成に特徴がある。セラミックグリーンシートは、塩基性セラミック材料と、分散剤と、非水系溶媒と、バインダとを含有するとともに、含窒素複素芳香族第４級アンモニウムカチオン基を含むカチオン化合物をさらに含有することを特徴としている。ここで、塩基性セラミック材料１００重量部に対して、カチオン化合物は０．０５〜２重量部含有し、分散剤は、比表面積（ｍ２／ｇ）を縦軸、分散剤含有量（塩基性セラミック材料１００重量部に対する重量部）を横軸にとったグラフにおける、（５，０．３）、（５，１．５）、（２０，１．２）、（２０，６）を結んだ四角形の範囲内の含有量をもって含有する。
【００１１】
上記含窒素複素芳香族第４級アンモニウムカチオン基は、分子量が１５０以下であり、下記一般式（１）で表わされるカチオン基、下記一般式（２）で表わされるカチオン基および下記一般式（３）で表わされるカチオン基からなる群より選ばれる少なくとも１種のカチオン基である。
【００１２】
【化１】
0005316615.tif 000002
【００１３】
ただし、式（１）中、Ｒ１は、炭素数１〜４のアルキル基を示し、Ｒ２、Ｒ３およびＲ４は、互いに同一であっても異なっていてもよく、水素原子または炭素数１〜４のアルキル基を示し、アルキル基は水酸基を有していてもよい。
【００１４】
式（２）中、Ｒ５およびＲ６は、互いに同一であっても異なっていてもよく、炭素数１〜４のアルキル基を示し、Ｒ７およびＲ８は、互いに同一であっても異なっていてもよく、水素原子または炭素数１〜４のアルキル基を示し、アルキル基は水酸基を有していてもよい。
【００１５】
式（３）中、Ｒ９およびＲ１０は、互いに同一であっても異なっていてもよく、炭素数１〜４のアルキル基を示し、Ｒ１１は、水素原子または炭素数１〜４のアルキル基を示し、アルキル基は水酸基を有していてもよい。
【００１６】
上記カチオン化合物は、アニオン化合物との塩として含有される。この場合、アニオン化合物として、好ましくは、アルキル硫酸および脂肪族カルボン酸から選ばれる少なくとも１種の酸が用いられる。
【発明の効果】
【００１８】
この発明によれば、積層セラミック電子部品を製造するために用いられるセラミックグリーンシートとして、帯電防止性、剥離性および靭性に優れた、塩基性セラミック含有のセラミックグリーンシートが得られる。
【００１９】
また、この発明に係るセラミックグリーンシートによれば、上記のように、帯電防止性に優れているので、印刷機や積層機などが有する搬送設備で搬送する際にも摩擦帯電量を低下させることができる。したがって、搬送経路への帯電付着を抑制できるため、搬送スピードを上げることが可能となり、これを用いての積層セラミック電子部品の生産性を向上させることができる。
【００２０】
なお、特に、剥離性の観点からは、上記一般式（２）で表わされるカチオン基を含むカチオン化合物および上記一般式（３）で表わされるカチオン基を含むカチオン化合物を用いることがより好ましく、特に、靭性の観点からは、上記一般式（３）で表わされるカチオン基を含むカチオン化合物を用いることがより好ましい。
【図面の簡単な説明】
【００２１】
【図１】この発明に係るセラミックグリーンシートを用いて製造される積層セラミック電子部品の一例としての積層セラミックコンデンサ１を図解的に示す断面図である。
【発明を実施するための形態】
【００２２】
図１を参照して、この発明に係るセラミックグリーンシートを用いて製造される積層セラミック電子部品の一例としての積層セラミックコンデンサ１について説明する。
【００２３】
積層セラミックコンデンサ１は、積層構造の部品本体２を備えている。部品本体２は、積層された複数のセラミック層５と、セラミック層５間の界面に沿って形成された複数の層状の内部電極３および４とを備えている。内部電極３と内部電極４とは、積層方向に見て交互に配置される。
【００２４】
部品本体２の一方および他方端面６および７には、それぞれ、複数の内部電極３および複数の内部電極４の各端部が露出している。これら端面６および７上には、内部電極３の各端部および内部電極４の各端部を、それぞれ、互いに電気的に接続するように、外部電極８および９が形成されている。
【００２５】
積層セラミックコンデンサ１を製造するため、まず、セラミックスラリーが用意され、セラミックスラリーがキャリアフィルム上でシート状に成形されることによって、セラミックグリーンシートが得られる。次いで、セラミックグリーンシート上に内部電極３および４となるべき導体膜がたとえば導電性ペーストの印刷によって形成される。次に、キャリアフィルムからセラミックグリーンシートが剥離されるとともに、複数のセラミックグリーンシートが積層され、それによって、前述した部品本体２となるべきグリーン積層体が得られる。次に、グリーン積層体が、必要に応じて所定の寸法にカットされ、その後、焼成される。これによって、部品本体２が得られる。次に、部品本体２上に外部電極８および９が形成されることによって、積層セラミックコンデンサ１が完成される。
【００２６】
上述した積層セラミックコンデンサ１の製造方法において、セラミック層５がこの発明に係るセラミックグリーンシートによって与えられる。セラミックグリーンシートは、
Ａ．塩基性セラミック材料と、
Ｂ．カチオン化合物と、
Ｃ．分散剤と、
Ｄ．非水系溶媒と、
Ｅ．バインダと
を含有する。
【００２７】
セラミックグリーンシートを成形するために用意されるセラミックスラリーは、たとえば、上記分散剤、塩基性セラミック材料および非水系溶媒を混合する工程を含む製造方法によって製造することができる。この混合工程では、たとえば、分散剤、塩基性セラミック材料および非水系溶媒を、ジルコニアビーズ等とともに混合する工程が実施される。その後、カチオン化合物およびバインダを含む残りの成分を含有させて、セラミックスラリーを得ることができる。
【００２８】
以下、上記セラミックグリーンシートの含有成分Ａ〜Ｅの各々について詳述する。
【００２９】
［Ａ．塩基性セラミック材料］
一般に、セラミック材料の表面は、酸点および塩基点の両方を持っている。塩基性セラミック材料の場合には、塩基量が酸量よりも大きな値を持っている。非水系溶媒中におけるセラミック材料の酸および塩基の強度は、たとえば逆滴定法によって求めることができる。
【００３０】
塩基性セラミック材料となる無機化合物には、たとえば、金属酸化物、金属炭酸塩、複合酸化物などがある。具体的には、酸化チタン、酸化マグネシウム、酸化バリウム、酸化アルミニウムなどの金属酸化物、炭酸マグネシウム、炭酸バリウムなどの金属炭酸塩、ならびに、ジルコン酸バリウム、ジルコン酸カルシウム、チタン酸カルシウム、チタン酸バリウム、チタン酸ストロンチウムなどの複合酸化物等が挙げられる。
【００３１】
得ようとする積層セラミック電子部品が積層セラミックコンデンサの場合には、塩基性セラミック材料として、たとえばチタン酸バリウム系セラミック材料のような誘電体セラミック材料が用いられる。積層セラミック電子部品は、その他、インダクタ、サーミスタ、圧電部品などであってもよい。したがって、積層セラミック電子部品の機能に応じて、塩基性セラミック材料としては、誘電体セラミック材料の他、磁性体セラミック材料、半導体セラミック材料、圧電体セラミック材料などが用いられ得る。
【００３２】
［Ｂ．カチオン化合物］
カチオン化合物として、含窒素複素芳香族第４級アンモニウムカチオン基を含むカチオン化合物が用いられる。
【００３３】
好ましくは、下記一般式（１）で表わされるカチオン基、下記一般式（２）で表わされるカチオン基および下記一般式（３）で表わされるカチオン基からなる群より選ばれる少なくとも１種のカチオン基を含むカチオン化合物が用いられる。
【００３４】
【化２】
0005316615.tif 000003
【００３５】
一般式（１）で表わされるカチオン基において、Ｒ１は、炭素数１〜４のアルキル基であるが、特に、セラミックグリーンシートの帯電防止性、剥離性および靭性向上の観点から、メチル基またはエチル基であることが好ましく、エチル基であることがより好ましい。
【００３６】
また、Ｒ２、Ｒ３、およびＲ４は、互いに同一であっても異なっていてもよく、水素原子または炭素数１〜４のアルキル基（アルキル基は水酸基を有していてもよい。）である。たとえばＲ２について、より具体的に示すと、Ｒ２は、−Ｈ、−ＣＨ３、−Ｃ２Ｈ５、−Ｃ３Ｈ７、−Ｃ４Ｈ９、−ＣＨ２ＯＨ、−Ｃ２Ｈ４ＯＨ、−Ｃ３Ｈ６ＯＨ、および−Ｃ４Ｈ８ＯＨのいずれであってもよい。特に、上記と同様の帯電防止性等の観点から、Ｒ２、Ｒ３、およびＲ４は、水素原子または炭素数１〜２のアルキル基（アルキル基は水酸基を有していてもよい。）であることが好ましく、水素原子、メチル基またはヒドロキシメチル基であることがより好ましい。
【００３７】
一般式（２）で表わされるカチオン基において、Ｒ５およびＲ６は、互いに同一であっても異なっていてもよく、炭素数１〜４のアルキル基である。特に、セラミックグリーンシートの帯電防止性、剥離性および靭性向上の観点から、Ｒ５およびＲ６の少なくともいずれか一方がメチル基またはエチル基であることが好ましく、メチル基であることがより好ましい。
【００３８】
また、Ｒ７およびＲ８は、互いに同一であっても異なっていてもよく、水素原子または炭素数１〜４のアルキル基（アルキル基は水酸基を有していてもよい。）である。特に、上記と同様の帯電防止性等の観点から、Ｒ７およびＲ８は、水素原子または炭素数１〜２のアルキル基（アルキル基は水酸基を有していてもよい。）であることが好ましく、水素原子、メチル基またはヒドロキシメチル基であることがより好ましい。
【００３９】
一般式（３）で表わされるカチオン基において、Ｒ９およびＲ１０は、互いに同一であっても異なっていてもよく、炭素数１〜４のアルキル基である。特に、セラミックグリーンシートの帯電防止性、剥離性および靭性向上の観点から、Ｒ９およびＲ１０は、メチル基またはエチル基であることが好ましく、メチル基であることがより好ましい。
【００４０】
また、Ｒ１１は、水素原子または炭素数１〜４のアルキル基（アルキル基は水酸基を有していてもよい。）であるが、特に、上記と同様の帯電防止性等の観点から、Ｒ１１は、水素原子または炭素数１〜２のアルキル基（アルキル基は水酸基を有していてもよい。）であることが好ましく、水素原子、メチル基またはヒドロキシメチル基がより好ましい。
【００４１】
一般式（１）、（２）または（３）で表わされるカチオン基の好ましい具体例としては、１−エチル−３−メチルイミダゾリウム、１−ブチル−３−メチルイミダゾリウム、１，２，３−トリメチルイミダゾリウム、１，２，３−トリエチルイミダゾリウム、１−エチル−２，３−ジメチルイミダゾリウム、２−ヒドロキシエチル−１，３−ジメチルイミダゾリウム、１−エチル−２，３−ジメチルイミダゾリウム、１，２，４−トリメチルピラゾリウム、１−エチル−３−メチルビリジニウムおよび１−エチル−３−ヒドロキシメチルビリジニウムが挙げられる。これらの中でも、特に、セラミックグリーンシートの帯電防止性、剥離性および靭性向上の観点から、１−エチル−３−メチルイミダゾリウムおよび１−ブチル３−メチルイミダゾリウムがより好ましい。
【００４２】
また、セラミックグリーンシートの帯電防止性、剥離性および靭性向上の観点からは、一般式（２）および（３）で表わされるカチオン基が好ましく、一般式（３）で表わされるカチオン基がより好ましい。
【００４３】
カチオン基の分子量は、上記帯電防止性、剥離性および靭性向上の観点から、３００以下、２００以下、１５０以下、１２０以下、というように、より低くなる方がより好ましい。この発明では、カチオン基の分子量が１５０以下とされる。
【００４４】
セラミックグリーンシートにおいて、カチオン化合物は、一態様として、前述のカチオン基その物が含有されてもよいが、その他の態様において、アニオン化合物との塩として含有されてもよい。なお、用いられるアニオン化合物としては、セラミックグリーンシートの帯電防止性、剥離性および靭性向上の観点から、ならびに電気特性の低下やさびの発生原因となり得るハロゲン化合物を含まないことから、有機アニオン化合物であることが好ましい。
【００４５】
有機アニオン化合物としては、たとえば、ギ酸、酢酸、プロピオン酸、酪酸、吉草酸、カプロン酸、カプリル酸、カプリン酸、ウンデカン酸、トリデカン酸、ミリスチン酸、ペンタデカン酸、パルミチン酸、ヘプタデカン酸、イソ酪酸、イソ吉草酸、イソカプロン酸、エチル酪酸、メチル吉草酸、イソカプリル酸、プロピル吉草酸、エチルカプロン酸、アクリル酸、クロトン酸、メタクリル酸、イソクロトン酸、３−ブテン酸、ペンテン酸、ヘキセン酸、ヘプチン酸、オクテン酸、ノネン酸、デセン酸、ウンデセン酸、ドデセン酸、オレイン酸、３−メチルクロトン酸などの飽和または不飽和の脂肪族カルボン酸、トルイル酸、エチル安息香酸、プロピル安息香酸、イソプロピル安息香酸、ブチル安息香酸、イソブチル安息香酸、sec−ブチル安息香酸、tert−ブチル安息香酸、レゾルシン安息香酸、ヒドロキシ安息香酸、フェニル酢酸などの芳香族カルボン酸、メチルシュウ酸、エチルシュウ酸などのアルキルシュウ酸、メチルスルホン酸、エチルスルホン酸、メタンスルホン酸、エタンスルホン酸、１，２−エタンジスルホン酸、ビニルスルホン酸、（メタ）アリルスルホン酸、p−トルエンスルホン酸、ベンゼンスルホン酸、キシレンスルホン酸、アルキル（炭素数８〜２４）ベンゼンスルホン酸、アントラキノンスルホン酸、ナフタレンスルホン酸、ナフトールスルホン酸、スチレンスルホン酸などのスルホン酸ならびにメチル硫酸、エチル硫酸、ヒドロキシエチル硫酸などのアルキル硫酸およびヒドロキシアルキル硫酸等のアニオン化合物が挙げられる。これらの中でもセラミックグリーンシートの帯電防止性、剥離性および靭性向上の観点から、アルキルシュウ酸、アルキル硫酸および脂肪族カルボン酸が好ましく、メチル硫酸、エチル硫酸および酢酸がより好ましい。
【００４６】
セラミックグリーンシート中のカチオン化合物の含有量は、帯電防止性、剥離性および靭性向上の観点から、塩基性セラミック材料１００重量部に対して、０．０５重量部以上が好ましく、０．１重量部以上がより好ましい。他方、後述するポリビニルアセタール樹脂のようなバインダの可塑性の増加を抑制してセラミック成形品の強度を維持する観点から、カチオン化合物の含有量は、塩基性セラミック材料１００重量部に対して、２重量部以下が好ましく、１．５重量部以下がより好ましい。
【００４７】
よって、セラミックグリーンシート中のカチオン化合物の含有量は、塩基性セラミック材料１００重量部に対して、０．０５〜２重量部が好ましく、０．１〜１．５重量部がより好ましく、０．１５〜１重量部が最も好ましい。
【００４８】
さらに、セラミックグリーンシート中のカチオン化合物の含有量は、帯電防止性、剥離性および靭性向上の観点から、後述するバインダとしてのポリビニルアセタール樹脂１．０重量部に対し、０．０１重量部以上、０．０２重量部以上、０．０３重量部以上、０．０４重量部以上、というように、より多くなる方がより好ましい。他方、可塑性の増加を抑制してセラミック成形品の強度を維持する観点から、カチオン化合物の含有量は、バインダとしてのポリビニルアセタール樹脂１．０重量部に対し、０．２重量部以下が好ましく、０．１５重量部以下がより好ましく、０．１重量部以下が最も好ましい。
【００４９】
よって、セラミックグリーンシート中のカチオン化合物の含有量は、バインダとしてのポリビニルアセタール樹脂１．０重量部に対し、０．０１〜０．２重量部、０．０２〜０．２重量部、０．０３〜０．１５重量部、０．０４〜０．１重量部の順でより好ましい。
【００５０】
［Ｃ．分散剤］
分散剤としては、たとえば、カチオン性分散剤、ノニオン性分散剤、アニオン性分散剤が挙げられる。
【００５１】
この発明に係るセラミックグリーンシートで用いられる分散剤の１つの態様としては、非水系溶剤に可溶なビニル共重合体である。このようなビニル共重合体としては、（メタ）アクリル酸エステル等を主成分とするラジカル性不飽和単量体のビニル共重合体が挙げられる。（メタ）アクリル酸エステルの具体例としては、メチル（メタ）アクリレート、エチル（メタ）アクリレート、ｎ−プロピル（メタ）アクリレート、イソプロピル（メタ）アクリレート、ｎ−ブチル（メタ）アクリレート、ｔ−ブチル（メタ）アクルート、イソブチル（メタ）アクリレート、２−エチルへキシル（メタ）アクリレート、ラウリル（メタ）アクリレート、トリデシル（メタ）アクリレート、ステアリル（メタ）アクリレート、ヘキシル（メタ）アクリレート、シクロヘキシル（メタ）アクリレート、オクチル（メタ）アクルート、イソボルニル（メタ）アクリレート等の炭素数１〜２２のアルキル基を有する（メタ）アクリル酸エステル、ならびに、ポリオキシアルキレン基を有する、メトキシポリエチレングリコール（メタ）アクリレート、メトキシポリプロピレングリコール（メタ）アクリレート、メトキシポリブチレングリコール（メタ）アクリレート等のポリオキシアルキレン（メタ）アクリレートが挙げられ、１種または２種以上が用いられる。
【００５２】
このような１種または２種以上の（メタ）アクリル酸エステルと（メタ）アクリル酸、クロトン酸、マレイン酸、イタコン酸等の酸性モノマーと共重合させることで、アニオン性分散剤が得られる。市販品として、日油社製のマリアリムＡＫＭ−０５３１、マリアリムＡＷＳ−０８５１、マリアリムＡＡＢ−０８５１、マリアリムＡＦＢ−１５２１がある。
【００５３】
また、ジメチルアミノエチル（メタ）アクリレート、ジエチルアミノエチル（メタ）アクリレート、ブチルアミノエチル（メタ）アクリレート、２−ビニルピリジン、４−ビニルピリジン、２−メチル−５−ビニルピリジン、２−エチル−５−ビニルピリジン、Ｎ−ビニルイミダゾール、２−メチル−Ｎ−ビニルイミダゾール等の塩基性モノマーを共重合させることで、カチオン性分散剤が得られ、（メタ）アクリルアミド、ビニルピロリドン、２−ヒドロキシエチル（メタ）アクルート、２−ヒドロキシプロピル（メタ）アクルート、３−ヒドロキシプロピル（メタ）アクリレート等の中性官能基を有するモノマーを共重合させることで、ノニオン性分散剤が得られる。市販品として、アイエスピージャパン社製のアンタロンＶ−２１６（ビニルピロリドン／ヘキサデセンコポリマー）、アンタロンＶ−２２０（ビニルピロリドン／エイコセンコポリマー）がある。
【００５４】
分散剤は、上記ビニル共重合体に限定されず、ポリアミド系、ポリウレタン系、ポリエステル系などの分散剤も使用することができる。たとえば、以下に例示するような市販品がある。
【００５５】
ビックケミー社製の「DISPERBYK-130」、「DISPERBYK-161」、「DISPERBYK-162」、「DISPERBYK-163」、「DISPERBYK-170」、「DISPERBYK-171」、「DISPERBYK-174」、「DISPERBYK-180」、「DISPERBYK-182」、「DISPERBYK-183」、「DISPERBYK-184」、「DISPERBYK-185」、「DISPERBYK-2000」、「DISPERBYK-2001」、「DISPERBYK-2020」、「DISPERBYK-2050」、「DISPERBYK-2070」、「DISPERBYK-2096」、「DISPERBYK-2150」、ＢＡＳＦ社製の「EFKA1503」、「EFKA4010」、「EFKA4020」、「EFKA4300」、「EFKA4330」、「EFKA4340」、「EFKA4520」、「EFKA4530」、「EFKA5054」、「EFKA7411」、「EFKA7422」、「EFKA7431」、「EFKA7441」、「EFKA7461」、「EFKA7496」、「EFKA7497」、ルブリゾール社製の「ソルスパース3000」、「ソルスパース9000」、「ソルスパース13240」、「ソルスパース13650」、「ソルスパース13940」、「ソルスパース17000」、「ソルスパース18000」、「ソルスパース20000」、「ソルスパース21000」、「ソルスパース20000」、「ソルスパース24000」、「ソルスパース26000」、「ソルスパース27000」、「ソルスパース28000」、「ソルスパース32000」、「ソルスパース36000」、「ソルスパース37000」、「ソルスパース38000」、「ソルスパース41000」、「ソルスパース42000」、「ソルスパース43000」、「ソルスパース46000」、「ソルスパース54000」、「ソルスパース71000」、味の素ファインテクノ社製のアジスパー「PB-711」、「アジスパーPB-821」、「アジスパーPB-822」、「アジスパーPB-814」、「アジスパーPB-824」などを用いることが可能である。
【００５６】
セラミックグリーンシート中の分散剤の含有量は、塩基性セラミック材料の比表面積によって最適な範囲が異なり、標準的な含有量は、比表面積［単位ｍ２／ｇ］を５で割った値で求められる。
【００５７】
たとえば、塩基性セラミック材料としてチタン酸バリウムを用いる場合は、チタン酸バリウム１００重量部に対する分散剤の標準的な含有量は、粒径２００ｎｍ（比表面積５ｍ２／ｇ）であれば、１重量部、粒径１００ｎｍ（比表面積１０ｍ２／ｇ）であれば、２重量部、粒径５０ｎｍ（比表面積２０ｍ２／ｇ）であれば、４重量部となる。
【００５８】
塩基性セラミック材料の比表面積が５ｍ２／ｇであれば、分散剤の含有量は、塩基性セラミック材料の分散性の観点から、塩基性セラミック材料１００重量部に対して、０．３重量部以上が好ましく、０．４重量部以上がより好ましく、他方、過剰な分散剤によるセラミックグリーンシートの剥離性低下を抑制する観点から、塩基性セラミック材料１００重量部に対して、１．５重量部以下が好ましく、１．２重量部以下がより好ましい。
【００５９】
塩基性セラミック材料の比表面積が１０ｍ２／ｇであれば、分散剤の含有量は、塩基性セラミック材料の分散性の観点から、塩基性セラミック材料１００重量部に対して、０．６重量部以上が好ましく、０．８重量部以上がより好ましく、他方、過剰な分散剤によるセラミックグリーンシートの剥離性低下を抑制する観点から、塩基性セラミック材料１００重量部に対して、３重量部以下が好ましく、２．４重量部以下がより好ましい。
【００６０】
塩基性セラミック材料の比表面積が２０ｍ２／ｇであれば、分散剤の含有量は、塩基性セラミック材料の分散性の観点から、塩基性セラミック材料１００重量部に対して、１．２重量部以上が好ましく、１．６重量部以上がより好ましく、他方、過剰な分散剤によるセラミックグリーンシートの剥離性低下を抑制する観点から、塩基性セラミック材料１００重量部に対して、６重量部以下が好ましく、４．８重量部以下がより好ましい。
以上のことを考慮して、この発明に係るセラミックグリーンシートにおいて、分散剤含有量は、比表面積（ｍ２／ｇ）を縦軸、分散剤含有量（塩基性セラミック材料１００重量部に対する重量部）を横軸にとったグラフにおける、（５，０．３）、（５，１．５）、（２０，１．２）、（２０，６）を結んだ四角形の範囲内に選ばれる。
【００６１】
［Ｄ．非水系溶媒］
非水系溶媒としては、非水系（有機溶剤）であれば特に限定されない。
【００６２】
非水系溶媒としては、メタノール、エタノール、ｎ−プロパノール、イソプロパノール（ＩＰＡ）、ｎ−ブタノール、sec−ブタノール、ｎ−オクタノール、エチレングリコール、ジエチレングリコール、ジアセトンアルコール、ベンジルアルコール、ターピネオール、ブチルカルビトール等のアルコール類、メチルセロソルブ、エチルセロソルブ、ブチルセロソルブ等のセロソルブ類、アセトン、メチルエチルケトン（ＭＥＫ）、メチルイソブチルケトン（ＭＩＢＫ）、ジイソブチルケトン（ＤＩＢＫ）、シクロヘキサノン、イソホロン等のケトン類、Ｎ，Ｎ−ジメチルアセトアミド、Ｎ，Ｎ−ジメチルホルムアミド、Ｎ−メチル−２−ピロリドン等のアミド類、酢酸メチル、酢酸エチル、酢酸イソプロピル、酢酸−ｎ−ブチル、ブチルカルビトールアセテート等のエステル類、エチルエーテル、ジオキサン、テトラヒドロフラン等のエーテル類、ナフサ、ｎ−ヘキサン、シクロヘキサン等の炭化水素類、トルエン、キシレン、ピリジン等の芳香族類が挙げられる。
【００６３】
なお、後述するバインダとしてのポリビニルアセタール樹脂の溶解性の観点から、非水系溶媒としては、特に、アルコール類、セロソルブ類、または、それらと他の溶剤との混合物を用いることが好ましい。
【００６４】
［Ｅ．バインダ］
バインダとして、ポリビニルアセタール樹脂が有利に用いられる。
【００６５】
ポリビニルアセタール樹脂は、ポリビニルアルコールをアセタール化して得られる。アセタール化の方法は、特に限定されるものではなく、たとえば、ポリビニルアルコールを温水に溶解し、このポリビニルアルコール水溶液を所定温度に保持し、アルデヒドおよび酸触媒を加え、撹拌しながらアセタール化反応を進行させ、次いで、反応温度を上げて熟成し、反応を完結させた後、中和、洗浄、乾燥を行なう方法が挙げられる。
【００６６】
上記アセタール化反応に用いられるアルデヒドは、特に限定されるものではなく、たとえば、ホルムアルデヒド、アセトアルデヒド、プロピオンアルデヒド、ｎ−ブチルアルデヒド、イソブチルアルデヒド、ｎ−バレルアルデヒド、ｎ−ヘキシルアルデヒド、２−エチルブチルアルデヒド、２−エチルヘキシルアルデヒド、ｎ−ヘブチルアルデヒド、ｎ−オクテルアルデヒド、ｎ−ノニルアルデヒド、ｎ−デシルアルデヒド、アミルアルデヒド、等の脂肪族アルデヒド、ベンズアルデヒド、シンナムアルデヒド、２−メチルベンズアルデヒド、３−メチルベンズアルデヒド、４−メチルベンズアルデヒド、ｐ−ヒドロキシベンズアルデヒド、ｍ−ヒドロキシベンズアルデヒド、フェニルアセトアルデヒド、β−フェニルプロピオンアルデヒド等の芳香族アルデヒド等が挙げられる。これらのアルデヒドは、１種を単独で使用してもよく、２種以上を併用してもよい。アルデヒドとしては、なかでも、アセタール化反応に優れ、かつ接着性等の優れた諸特性を付与し得るブチルアルデヒドおよびアセトアルデヒドが好ましく、ブチルアルデヒドがより好ましい。
【００６７】
上記ポリビニルアルコールおよびポリビニルアセタール樹脂は、適宜製造したものであってもよいし、市販品であってもよい。市販品としては、たとえば、クラレポバールPVA-102、PVA-103、PVA-105、PVA-110、PVA-117、PVA-120、PVA-124、PVA-126、PVA-135、PVA−CSA、PVA−CST、PVA−HC（以上、クラレ社製商品名）、ゴーセノールNH-26、NH-20、NH-18、N-300、NM-14、NM-11、NL-05（以上、日本合成化学社製商品名）、デンカポバールK-24E、K-17C、K-17E、K-05（以上、電気化学工業社製商品名）等の完全けん化型ポリビニルアルコール；クラレポバールPVA-617、PVA-624、PVA-613、PVA-706、PVA-203、PVA-205、PVA-210、PVA-217、PVA-220、PVA-224、PVA-228、PVA-235、PVA-217E、PVA-217EE、PVA-220E、PVA-224E、PVA-403、PVA-405、PVA-420、PVA-420H、PVA-424H、L-8、L-9、L-9-78、L-10、PVA-505（以上、クラレ社製商品名）、ゴーセノールAH-26、AH-20、AH-17、A-300、C-500、P-610、AL-06、GH-23、GH-20、GH-17、GM-14、GM-14L、GL-05、GL-03、KH-20、KH-17、KM-11、KL-05、L-03、KP-08、KP-06、NK-05（以上、日本合成化学社製商品名）、デンカポバールH-24、H-17、H-12、B-33、B-24T、B-24、B-20、B-17Ｒ、B-17、B-05、B-04（以上、電気化学工業社製商品名）等の部分けん化型ポリビニルアルコール；ソアノールD2908、DT2903、DC3212、DC3203、E3808、ET3803、A4412、AT4406、AT4403（以上、日本合成化学社製商品名）等のポリビニルアルコールとエチレンの共重合体；エスレックB BL-１、BL-２、BL-２H、BL-S、BL-SH、BX-10、BX-L、BM-１、BM-2、BM-5、BM-S、BM-SH、BH-3、BH-S、BX-１、BX-3、BX-5等のポリビニルブチラール樹脂（以上、積水化学工業社製商品名）等が例示される。
【００６８】
セラミックグリーンシート中におけるポリビニルアセタール樹脂の含有量は、セラミックグリーンシートの強度維持およびバインダ機能発揮の観点から、塩基性セラミック材料１００重量部に対して、０．５重量部以上が好ましく、１重量部以上がより好ましく、２重量部以上が最も好ましく、他方、スラリー組成物の粘度を低下させてシートを形成しやすくする観点から、塩基性セラミック材料１００重量部に対して、２０重量部以下が好ましく、１５重量部以下がより好ましく、１２重量部以下が最も好ましい。
【００６９】
よって、セラミックグリーンシート中におけるポリビニルアセタール樹脂の含有量は、塩基性セラミック材料１００重量部に対して、０．５〜２０重量部が好ましく、１〜１５重量部がより好ましく、２〜１２重量部が最も好ましい。
【００７０】
以下、この発明による効果を確認するために実施した実験例について説明する。
【００７１】
［カチオン化合物および分散剤の準備］
１．カチオン化合物の準備
次のようなカチオン化合物Ａ１〜Ａ８を準備した。
【００７２】
（カチオン化合物Ａ１）
市販のシグマアルドリッチ社製の１−エチル−３−メチルイミダゾリウム  エチルサルフェートを用いた。
【００７３】
（カチオン化合物Ａ２）
市販のシグマアルドリッチ社製の１−エチル−３−メチルイミダゾリウムアセテートを用いた。
【００７４】
（カチオン化合物Ａ３）
市販のシグマアルドリッチ社製の１−エチル−２，３−ジメチルイミダゾリウム  エチルサルフェートを用いた。
【００７５】
（カチオン化合物Ａ４）
市販のシグマアルドリッチ社製の１−ブチル−３−メチルイミダゾリウム  エチルサルフェートを用いた。
【００７６】
（カチオン化合物Ａ５）
市販のシグマアルドリッチ社製の１−ブチル−３−メチルイミダゾリウムアセテートを用いた。
【００７７】
（カチオン化合物Ａ６）
市販のシグマアルドリッチ社製の１，２，４−トリメチルピラゾリウム  メチルサルフェートを用いた。
【００７８】
（カチオン化合物Ａ７）
市販の東京化成社製の１−エチル−３−メチルビリジニウム  エチルサルフェートを用いた。
【００７９】
（カチオン化合物Ａ８）
市販の東京化成社製の１−エチル−３−ヒドロキシメチルビリジニウム  エチルサルフェートを用いた。
【００８０】
（カチオン化合物Ａ９）
市販のシグマアルドリッチ社製の１−メチルイミダゾリウム  ハイドロジェンサルフェートを用いた。
【００８１】
（カチオン化合物Ａ１０）
市販のシグマアルドリッチ社製のトリス（２−ヒドロキシエチル）メチルアンモニウム  メチルサルフェートを用いた。
【００８２】
（カチオン化合物Ａ１１）
市販のシグマアルドリッチ社製のトリブチルメチルアンモニウム  メチルサルフェートを用いた。
【００８３】
（カチオン化合物Ａ１２）
市販のシグマアルドリッチ社製のオクチル−２−ヒドロキシエチルイミダゾリニウム  エチルサルフェートを用いた。
【００８４】
（カチオン化合物Ａ１３）
ラウリルアミンのエチレンオキシド２モル付加物を硫酸ジエチルと反応させることで合成した４級アンモニウム塩であるラウリルエチルビス（２−ヒドロキシエチル）アンモニウム  エチルサルフェートを用いた。
【００８５】
なお、上記カチオン化合物Ａ９〜Ａ１３は、前述の一般式（１）〜（３）で表わされるカチオン基を有するカチオン化合物のいずれにも該当しないか、Ｒ１〜Ｒ１１が前述の条件を満足しないものである。
【００８６】
２．分散剤の準備
次のような分散剤Ｂ１〜Ｂ７を準備した。
【００８７】
（分散剤Ｂ１）
市販のルブリゾール社製ソルスパース33000を用いた。
【００８８】
（分散剤Ｂ２）
市販の味の素ファインテクノ社製アジスパーPB-821を用いた。
【００８９】
（分散剤Ｂ３）
還流管、撹拌装置、温度計および窒素導入管を取り付けた、セパラブルフラスコに、メタクリル酸メチル（和光純薬工業社製）：１．５ｇ、メトキシポリエチレングリコール（２３）メタクリレート（新中村化学社製：NK-エステル  M-230G、エチレンオキサイドの平均付加モル数：２３）：５．５ｇ、メタクリルアミド（和光純薬工業社製）：３．０ｇ、およびエタノール（和光純薬工業社製）：１２．２５ｇを仕込み、窒素置換し、６５℃に加熱した。
【００９０】
槽内温度が６５℃に到達後、２，２’−アゾビス（２，４−ジメチルバレロニトリル）（和光純薬工業社製：V-65）：０．３ｇ、およびエタノール：２．５ｇの混合物を添加した。その後、メタクリル酸メチル：１３．５ｇ、メトキシポリエチレングリコール（２３）メタクリレート：４９．５ｇ、メタクリルアミド：２７．０ｇ、エタノール：１１０．２５ｇ、およびV-65：２．７ｇの混合液を３時間かけて滴下した。
【００９１】
６５℃で３時間熟成した後、室温まで冷却した。濃度調整のためにエタノールを添加し、分散剤Ｂ３のエタノール溶液を得た。分散剤Ｂ３溶液の不揮発分は３３．６重量％で、分散剤Ｂ３の重量平均分子量は４４２００であった。
【００９２】
（分散剤Ｂ４）
市販のアイエスピージャパン社製のアンタロンＶ−２１６を用いた。
【００９３】
（分散剤Ｂ５）
還流管、撹拌装置、温度計および窒素導入管を取り付けた、セパラブルフラスコに、メトキシポリエチレングリコール（２３）メタクリレート（新中村化学社製：NK-エステル  M-230G、エチレンオキサイドの平均付加モル数：２３）：８．５ｇ、メタクリル酸（和光純薬工業社製）：１．５ｇ、エタノール（和光純薬工業社製）：１０ｇ、３−メルカプト−１，２−プロパンジオール（和光純薬工業社製）：０．１ｇを仕込み、窒素置換し、６５℃に加熱した。
【００９４】
槽内温度が６５℃に到達後、２，２’−アゾビス（２，４−ジメチルバレロニトリル）（和光純薬工業社製：V-65）:０．３ｇ、およびエタノール：２．５ｇの混合物を添加した。その後、メトキシポリエチレングリコール（２３）メタクリレート：７６．５ｇ、メタクリル酸：１３．５ｇ、エタノール：９０ｇ、V-65：２．７ｇ、および３−メルカプト−１，２−プロパンジオール：０．９ｇの混合液を３時間かけて滴下した。
【００９５】
６５℃で３時間熟成した後、室温まで冷却した。濃度調整のためにエタノールを添加し、分散剤Ｂ５のエタノール溶液を得た。分散剤Ｂ５溶液の不揮発分は５３．２重量％で、分散剤Ｂ５の重量平均分子量は１７４００であった。
【００９６】
（分散剤Ｂ６）
還流管、撹拌装置、温度計および窒素導入管を取り付けた、セパラブルフラスコに、メタクリル酸メチル（和光純薬工業社製）：１．５ｇ、メトキシポリエチレングリコール（２３）メタクリレート（新中村化学社製：NK-エステルM-230G、エチレンオキサイドの平均付加モル数：２３）：７．０ｇ、メタクリル酸（和光純薬工業社製）：１．５ｇ、エタノール（和光純薬工業社製）：１５ｇ、および３−メルカプト−１，２−プロパンジオール（和光純薬工業社製）：０．３ｇを仕込み、窒素置換し、６５℃に加熱した。
【００９７】
槽内温度が６５℃に到達後、２，２’−アゾビス（２，４−ジメチルバレロニトリル）（和光純薬工業社製：V-65）：０．３ｇ、およびエタノール：２．５ｇの混合物を添加した。その後、メタクリル酸メチル：１３．５ｇ、メトキシポリエチレングリコール（２３）メタクリレート：６３．０ｇ、メタクリル酸：１３．５ｇ、エタノール：１３５ｇ、V-65：２．７ｇ、および３−メルカプト−１，２−プロパンジオール：２．７ｇの混合液を３時間かけて滴下した。
【００９８】
６５℃で３時間熟成した後、室温まで冷却した。濃度調整のためにエタノールを添加し、分散剤Ｂ６のエタノール溶液を得た。分散剤Ｂ６溶液の不揮発分は５２．０重量％で、分散剤Ｂ６の重量平均分子量は８３００であった。
【００９９】
（分散剤Ｂ７）
市販の日油社製のマリアリムAKM-0531を用いた。
【０１００】
［実験例１］
１−１．試料の作製
実験例１では、以下の試料の作製にあたって、前述したカチオン化合物Ａ１〜Ａ１３のうち、表１の「カチオン化合物」の欄に示すものを用いた。なお、表１の「カチオン化合物」の欄には、カチオン基の「分子量」も示されている。
【０１０１】
（実施例１）
チタン酸バリウム（ＢＥＴ比表面積より計算した平均粒径：５０ｎｍ）：１００ｇと、分散剤Ｂ６：４．０ｇ（有効分）とを、直径１ｍｍのジルコニアビーズ：５００ｇと一緒に５００ｍＬの容器に入れ、トルエン／エタノール＝４８／５２（容積比）の混合溶媒を加え、チタン酸バリウムの固形分濃度が５０重量％になるように調整し、卓上型ボールミルにて、９６時間、分散処理を行なった。
【０１０２】
次いで、上記分散処理液に、ポリビニルブチラール樹脂：１４．０ｇ、ジオクチルフタレート：２．８０ｇ、カチオン化合物Ａ１：１．０ｇ、およびトルエン／エタノール＝４８／５２（容積比）の混合溶媒を加えて、チタン酸バリウムの固形分濃度が３５重量％になるように調整し、卓上型ボールミルにて、２時間混合した後、ジルコニアビーズを濾過で取り除き、セラミックスラリーを得た。
【０１０３】
次に、シリコーン処理されたキャリアフィルム上で、このセラミックスラリーをドクターブレード法により厚み１μｍのシート状に成形して、セラミックグリーンシートを作製した。
【０１０４】
そして、上記セラミックグリーンシートを用いて、積層セラミックコンデンサを作製した。
【０１０５】
（実施例２）
実施例１におけるカチオン化合物Ａ１の代わりに、カチオン化合物Ａ２を用いたことを除いて、実施例１の場合と同様にして、セラミックグリーンシートを作製し、それを用いて、積層セラミックコンデンサを作製した。
【０１０６】
（実施例３）
実施例１におけるカチオン化合物Ａ１の代わりに、カチオン化合物Ａ３を用いたことを除いて、実施例１の場合と同様にして、セラミックグリーンシートを作製し、それを用いて、積層セラミックコンデンサを作製した。
【０１０７】
（実施例４）
実施例１におけるカチオン化合物Ａ１の代わりに、カチオン化合物Ａ４を用いたことを除いて、実施例１の場合と同様にして、セラミックグリーンシートを作製し、それを用いて、積層セラミックコンデンサを作製した。
【０１０８】
（実施例５）
実施例１におけるカチオン化合物Ａ１の代わりに、カチオン化合物Ａ５を用いたことを除いて、実施例１の場合と同様にして、セラミックグリーンシートを作製し、それを用いて、積層セラミックコンデンサを作製した。
【０１０９】
（実施例６）
実施例１におけるカチオン化合物Ａ１の代わりに、カチオン化合物Ａ６を用いたことを除いて、実施例１の場合と同様にして、セラミックグリーンシートを作製し、それを用いて、積層セラミックコンデンサを作製した。
【０１１０】
（実施例７）
実施例１におけるカチオン化合物Ａ１の代わりに、カチオン化合物Ａ７を用いたことを除いて、実施例１の場合と同様にして、セラミックグリーンシートを作製し、それを用いて、積層セラミックコンデンサを作製した。
【０１１１】
（実施例８）
実施例１におけるカチオン化合物Ａ１の代わりに、カチオン化合物Ａ８を用いたことを除いて、実施例１の場合と同様にして、セラミックグリーンシートを作製し、それを用いて、積層セラミックコンデンサを作製した。
【０１１２】
（比較例１）
カチオン化合物を加えないことを除いて、実施例１の場合と同様にして、セラミックグリーンシートを作製し、それを用いて、積層セラミックコンデンサを作製した。
【０１１３】
（比較例２）
実施例１におけるカチオン化合物Ａ１の代わりに、カチオン化合物Ａ９を用いたことを除いて、実施例１の場合と同様にして、セラミックグリーンシートを作製し、それを用いて、積層セラミックコンデンサを作製した。
【０１１４】
（比較例３）
実施例１におけるカチオン化合物Ａ１の代わりに、カチオン化合物Ａ１０を用いたことを除いて、実施例１の場合と同様にして、セラミックグリーンシートを作製し、それを用いて、積層セラミックコンデンサを作製した。
【０１１５】
（比較例４）
実施例１におけるカチオン化合物Ａ１の代わりに、カチオン化合物Ａ１１を用いたことを除いて、実施例１の場合と同様にして、セラミックグリーンシートを作製し、それを用いて、積層セラミックコンデンサを作製した。
【０１１６】
（比較例５）
実施例１におけるカチオン化合物Ａ１の代わりに、カチオン化合物Ａ１２を用いたことを除いて、実施例１の場合と同様にして、セラミックグリーンシートを作製し、それを用いて、積層セラミックコンデンサを作製した。
【０１１７】
（比較例６）
実施例１におけるカチオン化合物Ａ１の代わりに、カチオン化合物Ａ１３を用いたことを除いて、実施例１の場合と同様にして、セラミックグリーンシートを作製し、それを用いて、積層セラミックコンデンサを作製した。
【０１１８】
１−２．評価
表１に示すように、上記積層セラミックコンデンサの作製過程で得られたセラミックグリーンシートについて、キャリアフィルムからの剥離時の剥離帯電量、剥離力、破断応力および伸びの測定を以下のように行なった。
【０１１９】
（剥離帯電量）
キャリアフィルムとともに、セラミックグリーンシートを短辺４ｃｍ、長辺１０ｃｍの寸法の試験片に裁断し、この試験片を、セラミックスラリー塗工面と反対側（フイルム側）を下にして、９０度剥離試験用治具を装着した卓上型精密試験機（島津製作所社製：オートグラフAGS-X）の台座に両面粘着テープを用いて固定した。次に、試験片の短辺側の片端をキャリアフィルムから１ｃｍ剥離した後、クリップで挟み、クリップをロードセルに固定した。その後、ロードセルを１ｃｍ／秒の速度で上昇させて９０度剥離を行ない、セラミックグリーンシートの剥離面側の帯電量（剥離帯電量）の最大値を、剥離面から３ｃｍの距離に設置した静電気センサー（キーエンス社製：SK-200）にて測定した。
【０１２０】
この剥離帯電量の絶対値が小さいほど、帯電防止性が良好である。
【０１２１】
（剥離力）
上記の剥離帯電量の測定において、セラミックグリーンシートを１ｃｍ／秒の速度にて９０度剥離する際、ロードセルにかかる荷重を測定した。具体的には、ロードセルが３ｃｍ上昇してから６ｃｍ上昇するまでの間にロードセルにかかる荷重の平均値を剥離力とした。
【０１２２】
この剥離力が小さいほど、剥離性が良好である。
【０１２３】
（破断応力および伸び）
セラミックグリーンシートをJIS K6251に規定されたダンベル状１号形に裁断した。セラミックグリーンシートをキャリアフィルムから剥離する前に、厚みを計測し、キャリアフィルム自身の厚みとの差分より、セラミックグリーンシートの厚みを求めた。次に、剥離したセラミックグリーンシートを卓上型精密試験機（島津製作所社製：オートグラフEZ-TEST）に装着されたロードセルに取り付け、６ｃｍ／分の試験速度で引っ張り、試験片の破断時の応力、および、破断歪（伸び）を測定した。
【０１２４】
破断応力が大きく、また、伸びが大きいほど、靭性が良好である。
【０１２５】
また、セラミックグリーンシートを用いて積層セラミックコンデンサを作製する過程において、印刷機および積層機の搬送設備での搬送時の帯電量を評価するため、以下のような方法で表１に示した搬送時帯電量を測定した。
【０１２６】
（搬送時帯電量）
幅１００ｍｍのキャリアフィルムとしてのＰＥＴフィルムにセラミックスラリーを塗工し、セラミックグリーンシートを成形した。そして、モーターを用いて一定速度でＰＥＴフィルムを繰り出し、巻き取りできる部分と、自由に回転できるローラーとで構成した搬送設備にセラミックグリーンシートを設置した。搬送設備内の、自由に回転できるローラーの間隔が３０ｃｍ以上でかつ周囲３０ｃｍ以内に導電体が存在しない箇所で、セラミックグリーンシート表面から３ｃｍの距離に設置した静電気センサー（キーエンス社製：SK-200）にて搬送時に発生する帯電量を測定した。
【０１２７】
この搬送時帯電量の絶対値が小さいほど、帯電防止性が良好である。
【０１２８】
また、表１に示した積層セラミックコンデンサの初期ショート率を以下のような方法で測定した。
【０１２９】
（初期ショート率）
市販のＬＣＲメーター（HP4284A）にて、１ｋＨｚ、０．５Ｖの条件で、積層セラミックコンデンサの抵抗値を測定した。抵抗値が１０００Ω以下をショート不良とし、評価母数に対するショート不良数の割合をショート率とした。
【０１３０】
【表１】
0005316615.tif 000004
【０１３１】
実施例１〜８では、比較例１〜６と比較して、剥離帯電量が大幅に低減していて、帯電防止性が向上し、また、剥離力が小さく、剥離性に優れ、さらに、破断応力と伸びの測定値が大きく、靭性も向上していることがわかる。
【０１３２】
また、実施例１〜８によれば、比較例１〜６と比較して、搬送時帯電量が大幅に低減していることから、印刷機や積層機などが有する搬送設備で搬送する際に摩擦帯電量を著しく低下させることができ、そのため、搬送経路への帯電付着を抑制することができるため、搬送スピードを速くすることが可能となり、生産性の向上を図ることができる。
【０１３３】
実施例１〜５において用いたカチオン化合物Ａ１〜Ａ５は、一般式（３）で表わされるカチオン基を含むカチオン化合物であり、実施例６において用いたカチオン化合物Ａ６は、一般式（２）で表わされるカチオン基を含むカチオン化合物であり、実施例７および８において用いたカチオン基を含むカチオン化合物Ａ７およびＡ８は、一般式（１）で表わされるカチオン基を含むカチオン化合物である。これら実施例１〜８の間での比較から、剥離性の観点からは、一般式（２）および一般式（３）で表わされるカチオン基を含むカチオン化合物を用いた実施例１〜６がより好ましく、さらに靭性の観点からは、一般式（３）で表されるカチオン基を含むカチオン化合物を用いた実施例１〜５が最も好ましいという傾向が現れている。
【０１３４】
なお、比較例１、２および４〜６では、搬送時帯電量が大きく、そのため、セラミックグリーンシートの積層が困難であった。したがって、これら比較例１、２および４〜６では、初期ショート率を評価しなかった。
【０１３５】
［実験例２］
２−１．試料の作製
実験例２では、以下の試料の作製にあたって、表２に示すように、カチオン化合物については、カチオン化合物Ａ１をすべての試料において共通に用いながら、分散剤については、前述した分散剤Ｂ１〜Ｂ７のうち、表１の「分散剤」の欄に示すものを用いた。なお、表１の「分散剤」の欄には、分散剤の「イオン性」、およびわかっているものについて「分子量」も示されている。
【０１３６】
（実施例９）
チタン酸バリウム（ＢＥＴ比表面積より計算した平均粒径：５０ｎｍ）：２０ｇと、分散剤Ｂ１：０．８ｇ（有効分）とを、直径１ｍｍのジルコニアビーズ：５０ｇと一緒に１００ｍＬの容器に入れ、トルエン／エタノール＝４８／５２（容積比）の混合溶媒を加え、チタン酸バリウムの固形分濃度が５０重量％になるように調整し、卓上型ボールミルにて、９６時間、分散処理を行なった。
【０１３７】
次いで、上記分散処理液に、ポリビニルブチラール樹脂：１．６ｇ、ジオクチルフタレート：０．３２ｇ、カチオン化合物Ａ１：０．１６ｇ、およびトルエン／エタノール＝４８／５２（容積比）の混合溶媒を加えて、チタン酸バリウムの固形分濃度が３５重量％になるように調整し、卓上型ボールミルにて、２時間混合した後、ジルコニアビーズを濾過で取り除き、セラミックスラリーを得た。
【０１３８】
次に、シリコーン処理されたキャリアフィルム上で、このセラミックスラリーをドクターブレード法により厚み１μｍのシート状に成形して、セラミックグリーンシートを作製した。
【０１３９】
そして、上記セラミックグリーンシートを用いて、積層セラミックコンデンサを作製した。
【０１４０】
（実施例１０）
実施例９における分散剤Ｂ１の代わりに、分散剤Ｂ２を用いたことを除いて、実施例９の場合と同様にして、セラミックグリーンシートを作製し、それを用いて、積層セラミックコンデンサを作製した。
【０１４１】
（実施例１１）
実施例９における分散剤Ｂ１の代わりに、分散剤Ｂ３を用いたことを除いて、実施例９の場合と同様にして、セラミックグリーンシートを作製し、それを用いて、積層セラミックコンデンサを作製した。
【０１４２】
（実施例１２）
実施例９における分散剤Ｂ１の代わりに、分散剤Ｂ４を用いたことを除いて、実施例９の場合と同様にして、セラミックグリーンシートを作製し、それを用いて、積層セラミックコンデンサを作製した。
【０１４３】
（実施例１３）
実施例９における分散剤Ｂ１の代わりに、分散剤Ｂ５を用いたことを除いて、実施例９の場合と同様にして、セラミックグリーンシートを作製し、それを用いて、積層セラミックコンデンサを作製した。
【０１４４】
（実施例１４）
実施例９における分散剤Ｂ１の代わりに、分散剤Ｂ６を用いたことを除いて、実施例９の場合と同様にして、セラミックグリーンシートを作製し、それを用いて、積層セラミックコンデンサを作製した。
【０１４５】
（実施例１５）
実施例９における分散剤Ｂ１の代わりに、分散剤Ｂ７を用いたことを除いて、実施例９の場合と同様にして、セラミックグリーンシートを作製し、それを用いて、積層セラミックコンデンサを作製した。
【０１４６】
（比較例７）
分散剤を加えないことを除いて、実施例９の場合と同様にして、セラミックグリーンシートを作製し、それを用いて、積層セラミックコンデンサを作製した。
【０１４７】
２−２．評価
表２に示すように、上記積層セラミックコンデンサの作製過程で得られたセラミックグリーンシートについて、キャリアフィルムからの剥離時の剥離帯電量および剥離力の測定、セラミックグリーンシートの搬送時の帯電量を評価するため、搬送時帯電量の測定、ならびに、積層セラミックコンデンサの初期ショート率の測定を、実験例１の場合と同様の方法で行なった。
【０１４８】
【表２】
0005316615.tif 000005
【０１４９】
実施例９〜１５では、カチオン性、ノニオン性およびアニオン性のいずれかの分散剤を用いているが、分散剤を用いない比較例７の場合と比べて、剥離帯電量、剥離力および搬送時帯電量がすべて低減しており、帯電防止性、剥離性、ならびに印刷機や積層機の搬送設備での搬送時の帯電付着防止性に優れることがわかる。
【０１５０】
なお、比較例７では、搬送時帯電量が大きく、そのため、セラミックグリーンシートの積層が困難であった。したがって、比較例７では、初期ショート率を評価しなかった。
【符号の説明】
【０１５１】
１  積層セラミックコンデンサ
２  部品本体
５  セラミック層
【図１】
0005316615.tif 000007